(57)【特許請求の範囲】
【請求項１】
粒状化ロックウールが互いに接着剤で結合していることを特徴とするロックウール成型培地。
【請求項２】
接着剤で結合した粒状化ロックウールが通根性布帛に貼着していることを特徴とするロックウール成型培地。
【請求項３】
接着剤で結合した粒状化ロックウールが不通根性布帛に貼着していることを特徴とするロックウール成型培地。
【発明の詳細な説明】
【０００１】
【産業上の利用分野】
本発明は、野菜等のハウス栽培や道路などの傾斜土壌側面に草木を植え付ける栽培用培地に関する。
【０００２】
【従来の技術】
従来、粒状化ロックウールは野菜等の培地として平箱に敷き詰めたり、実開平２−３６９５６に示されるように粒状化ロックウールを袋状物に入れて使用されている。平箱に敷き詰める方法は粒状化ロックウールを詰め込んだ袋から取り出し均一な厚さに敷き詰めるので粒状化ロックウールの微粉が汗ばんだ皮膚を刺激したり、マスクをするなど大変な困難と手間の掛かる作業方法である。また実開平２−３６９５６に示される方法では粒状化ロックウールの微粉による問題は解決されるが道路などの傾斜土壌側面に用いると袋状物の中の粒状化ロックウールが袋内でより低い位置に自由に移動するため傾斜側面に沿って均一な厚さを保つことができず播種や定植に支障を来すなどの問題がある。
【０００３】
【発明が解決しようとする課題】
本発明は前記問題を解決し、粒状化ロックウールの優れた保水性および通気性を維持すると共に粉塵の立たない取扱い性の良いロックウール成型培地を提供することを課題とする。
【０００４】
【課題を解決するための手段】
前記課題を解決する、請求項１の発明は、粒状化ロックウールが互いに接着剤で結合しているロックウール成型培地であり、刺激感がなく取扱い性が良いことを特徴とする。
【０００５】
請求項２の発明は、接着剤で結合した粒状化ロックウールが通根性不織布に貼着しているロックウール成型培地であり、粒状化ロックウールの移動がなく取扱い性がよい。また、保水性が良く作物の根部に適するとともに柔軟性を有することを特徴とする。
【０００６】
請求項３の発明は、接着剤で結合した粒状化ロックウールが不通根性不織布に貼着しているロックウール成型培地である。
【０００７】
以下本発明について説明する。
本発明の粒状化ロックウールはスラグ、珪酸質岩石、玄武岩、石灰石等の原料を溶融、繊維化、集綿、積層したロックウールをグラニュレーター等の設備によって所定量かきとり次いでかきとったロックウールをトロンメル等の設備により回転させながら所定の径に粒状化したもの、またはハンマーミル、リファイナー等で５〜３０ｍｍの大きさとし、ニーダー、ブレンダー等で所定の径に粒状化したものである。本発明のロックウール成型培地に用いられる粒径は１〜２５ｍｍ、嵩密度は０．０８〜０．２７ｇ／ｃｍ３  であり、好ましくは粒径は２〜７ｍｍ、嵩密度は０．１３〜０．１５ｇ／ｃｍ３  である。その理由は粒径が１ｍｍより小さいと気層が減少するなどの欠点があり、２５ｍｍより大きいと液層が減少するためである。また嵩密度が０．０８ｇ／ｃｍ３  より小さいと粒状が崩れやすく、０．２７ｇ／ｃｍ３  より大きいと根の伸長を妨げることと、単位面積当たりの使用量が増加し栽培資材費が上昇するためである。
【０００８】
粒状化ロックウールの結合に使用される接着剤としては澱粉、ポリビニルアルコール等の水溶性接着剤、ＳＢＲ、ＣＲ等の合成ゴム系接着剤、フェノール樹脂、メラミン樹脂等の熱硬化型または熱可塑性の接着剤が使用される。
【０００９】
粒状化ロックウールへの接着剤の塗布方法としては以下の方法がある
接着剤溶液を粒状化ロックウールに含浸混合し乾燥硬化する方法。この方法には澱粉、ポリビニルアルコール等の水溶性接着剤が適する。使用量は粒状化ロックウール１００重量部に対し８〜１３重量部である。この方法で得られるロックウール成型培地は硬く板状であるのでトマト、キュウリ、イチゴ等の果菜類やバラ、ガーベラ等の切花類に使用する栽培床に適する。
【００１０】
接着剤溶液を粒状化ロックウールに吹き付け乾燥硬化する方法。この方法には水溶性接着剤、合成ゴム系接着剤、熱硬化型接着剤いずれも使用できるがＳＢＲ、ＣＲ等の合成ゴム系接着剤を溶剤に溶解または分散して霧状で吹き付ける場合には他の接着剤に比べ柔軟性のあるロックウール成型培地が得られる。該ロックウール成型培地は芝、牧草、傾斜土壌側面の緑化等に使用するのに適する。
【００１１】
スラグ、珪酸質岩石、玄武岩、石灰石等の原料を溶融、繊維化する際接着剤をロックウール繊維に吹き付け、該接着剤が未硬化の状態で粒状化しその後で乾燥硬化する方法。この方法にはフェノール樹脂、メラミン樹脂等の熱硬化型接着剤が適する。該方法で得られるロックウール成型培地は良好な保水性、通気性及び柔軟性を有するので芝、牧草、傾斜土壌側面の緑化等に使用するのに適する。
【００１２】
請求項２の発明に使用される通根性布帛とは粒状化ロックウール培地で伸長した植物の根が布帛を通して大地等に根を張ることができる布帛である。該布帛は織布であっても不織布であっても根を通すと共に粒状化ロックウールが容易に飛び出てこなければよい。通根性布帛としては透光率８０％以上の布帛でたとえばユニチカ（株）のパスライト等がある。また、実開平２−３６９５６号に記載される布帛の細孔の径が５００〜１０００μｍであることも１つの指標である。
【００１３】
請求項３の発明に使用される不通根性布帛とは粒状化ロックウール培地で伸長した植物の根が布帛を通さない布帛である。該布帛は織布であっても不織布であっても根及び粒状化ロックウールが容易に飛び出てこなければよい。不通根性布帛としては透光率６０％未満の布帛でたとえばユニチカ（株）のラブシート２０５０７ＦＬＤ等がある。また、実開平２−３６９５６号に記載される布帛の細孔の径が１０μｍ以下であることも１つの指標である。また布帛に銅化合物等の薬品を塗布して根がでないようにしてもよい。この場合は布帛の細孔の径は１０μｍよりある程度大きくてもよい。
【００１４】
通根性布帛または不通根性布帛への粒状化ロックウールの貼着は粒状化ロックウールを接着剤で結合するのと同時にしてもよいし、粒状化ロックウールを接着剤で結合した後通根性布帛または不通根性布帛と接着剤によって貼着してもよい。
【００１５】
【作用】
本発明のロックウール成型培地は粒状化ロックウールと粒状化ロックウールが接着剤によって結合されているので傾斜地に施工しても粒状化ロックウールが低い位置に移動することはなく、通根性布帛または不通根性布帛を貼着したものは特にその取扱いが便利であり作業能率が著しく向上する。さらに接着剤の塗布の方法等によって硬い板状のものからフレキシブルなものまで自由に選択製造できるので傾斜地、屋根上、屋上等等その場に最も適した状態で野菜や草木を生育することができる。
【００１６】
【実施例】
［実施例１］
公知の方法でスラグを主とする原料を溶融繊維化し粒状化して得た粒状化ロックウール（粒径２〜７ｍｍ、嵩密度０．１３ｇ／ｃｍ３  ）１００重量部、澱粉（三晶（株）製  商品名グアパック）１０重量部、水７０００重量部をニーダーで５分間ミキシングした後、厚さ２０ｍｍ、巾３００ｍｍ、長さ６００ｍｍの型枠に入れ水分率１５０％とした後８５℃で乾燥し厚さ２０ｍｍ、巾３００ｍｍ、長さ６００ｍｍ嵩密度０．３７ｇ／ｃｍ３  の本発明のロックウール成型培地を得た。
【００１７】
［実施例２］
市販の巾３００ｍｍの通根性不織布（ユニチカ（株）製  パスライト透光率８５％）を速度１ｍ／ｍｉｎで移動し、その上から粒状化ロックウール（粒径２〜７ｍｍ、嵩密度０．１３ｇ／ｃｍ３  ）を２．５ｋｇ／ｍｉｎの割合で落下させながら該粒状化ロックウールに対し合成ゴム系接着剤（コニシ（株）製  商品名  ＧＺ−５）を２０ｇ／ｍ２  （固形分）の割合で吹き付け厚さ３０ｍｍの本発明のロックウール成型培地を得た。
【００１８】
［実施例３］
市販の巾３００ｍｍの不通根性不織布（ユニチカ（株）製  ラブシート２０５０７ＦＬＤ  透光率４５％）を速度１ｍ／ｍｉｎで移動し、その上から粒状化ロックウール（粒径２〜７ｍｍ、嵩密度０．１３ｇ／ｃｍ３  ）を２．５ｋｇ／ｍｉｎの割合で落下させながら該粒状化ロックウールに対し合成ゴム系接着剤（コニシ（株）製  商品名  ＧＺ−５）を２０ｇ／ｍ２  （固形分）の割合で吹き付け厚さ３０ｍｍの本発明のロックウール成型培地を得た。
【００１９】
［実施例４］
公知の方法でスラグを主とする原料を溶融繊維化し粒状化して得た粒状化ロックウール（粒径２〜７ｍｍ、嵩密度０．１３ｇ／ｃｍ３  ）１ｋｇをブレンダーに入れ、バインダー（組成：フエノール樹脂２０重量％（群栄化学（株）製）、界面活性剤５重量％（松本油脂（株）製）、水７５重量％）８０ｍｌを吹き付けながら十分にブレンドし、厚さ３０ｍｍ、巾３００ｍｍ、長さ１０ｍに成型し、２５０℃で１３分間乾燥硬化して本発明のロックウール成型培地を得た。
【００２０】
［実施例５］
公知の方法でスラグを主とする原料を溶融し繊維化する際ロックウール繊維にバインダー（組成：フエノール樹脂２０重量％（群栄化学（株）製）、界面活性剤５重量％（松本油脂（株）製）、水７５重量％）をロックウール繊維重量の２．５重量％（固形分）を吹き付け、バインダーが未硬化の状態で粒径１０ｍｍ以下にリファイナーで切断し、さらにブレンダーで十分に粒状化した後厚さ３０ｍｍ、巾３００ｍｍ、長さ１０ｍに成型し、２５０℃で１３分間硬化し本発明のロックウール成型培地を得た。
【００２１】
［試験］
実施例２で得た本願発明のロックウール成型培地（厚さ３０ｍｍ、巾３００ｍｍ、長さ１０ｍ）に硫酸アンモニア１ｇ／リットルの培養液１０リットルを灌水し、発芽させたケンタッキー・３１・フェスキュー（サカタの種）６ｇを播種した。温室で育苗をおこない、培地底面より根が伸長した時点で傾斜角３０°の土壌側面に培地を張り付け、釘で四隅を固定し水を灌水した。
２週間後傾斜地の上部の根も下部の根と同様に土壌内に伸長しており、傾斜地の上部であっても粒状化ロックウールが移動することなく培地として有効に働いていることが確認された。
【００２２】
【発明の効果】
本発明のロックウール成型培地は、実施例１〜５に示すように粒状化ロックウールが互いに接着剤で結合されているので粒状化ロックウールのもつ優れた通気性および保水性を維持しながら板状あるいはシート状で取扱うことができさらにロックウールの粉塵の発生が少ないので極めて優れた作業性が得られる。また本発明のロックウール成型培地は板状の硬いものから柔軟性に富むものと施工する基盤に適応したものが選べ、傾斜地でも培地が均一な厚さを保持するので播種や定植に支障を来すことはない。さらに必要に応じて不通根性不織布あるいは通根性不織布に粒状化ロックウールを貼り合わせたロックウール成型培地をもちいると取扱い性はより優れるし、施工する基盤に植物が根を下ろした方がよい場合あるいは悪い場合にそれぞれ適応させて用いることができる効果がある。